(57)【要約】それぞれのストランド断面形状の金属ストランド、特に鋼材から成る鋳造ストランド（１）の直接変形をするための方法及び連続鋳造装置は、鋳造ストランド（１）が、液体の冷却剤（４）によって内部が液体の鋳造ストランド（１）の長手方向部分（６）内でのみ冷却されるように、鋳造ストランド（１）が、曲げ矯正ユニット（８）の前、内及び／又は後の移行領域（７）内で、外面（１ｂ）を絶縁することによって、温度において、本質的に液体の冷却剤（４）なしで、更に帯域的な放熱によって一様化されるように、そして鋳造ストランド（１）が、動的に可変なリダクション区間（９）で、個々の変形ローラ（１０）又はローラセグメント（１１）において測定される圧縮強さに基づいて局所的に適用可能な圧力に依存して変形されるように働く。
2005526618.tif 000002
【特許請求の範囲】
【請求項１】
矩形、インゴッド、粗形、ビレット又は丸形の断面形状を備え、連続鋳造鋳型（２）の後で曲げられたストランドガイド（３）内で案内され、そして液体の冷却剤（４）で２次冷却されて、変形作業工程のためのストランド横断面（１ａ）内の一様な温度場（５）へと規則正しく準備される金属ストランド、特に鋼材から成る鋳造ストランド（１）の連続鋳造及び直接変形をするための方法において、
鋳造ストランド（１）が、液体の冷却剤（４）によって長手方向部分（６）においてのみ冷却され、これらの長手方向部分においては、鋳造ストランド（１）が、横断面（１ａ）内で主として液体であること、鋳造ストランド（１）が、曲げ矯正ユニット（８）の前、内及び／又は後の移行領域（７）内で、それぞれの熱を放射する外面（１ｂ）を絶縁することによって、温度において、本質的に液体の冷却剤（４）なしで、更に帯域的な放熱によって一様化されること、そして鋳造ストランド（１）が、動的に可変なリダクション区間（９）で、個々の変形ローラ（１０）又はローラセグメント（１１）を介して測定される圧縮強さに基づいて局所的に適用可能な圧力に依存して変形されることを特徴とする方法。
【請求項２】
温度場（５）が、水平に位置する楕円形の等温線（１２）から構成されることを特徴とする請求項１に記載の方法。
【請求項３】
温度場（５）が、一様にストランド横断面（１ａ）内の中心領域（１ｃ）の横断及び縦断方向（１ｅ）に形成されることを特徴とする請求項１又は２に記載の方法。
【請求項４】
鋳造ストランド（１）が、動的に可変なリダクション区間（９）で、中心領域（１ｃ）内で横断及び縦断方向（１ｅ）に圧縮されることを特徴とする請求項１〜３のいずれか１つに記載の方法。
【請求項５】
変形が、ストランド断面形状（１ｄ）、ストランド寸法（１４）及び／又は鋳造速度に依存して行なわれることを特徴とする請求項１〜４のいずれか１つに記載の方法。
【請求項６】
変形が、個々の変形ローラ（１０）を介する点プレス又はローラセグメント（１１）を介する近似された面プレスによって行なわれることを特徴とする請求項１〜５のいずれか１つに記載の方法。
【請求項７】
ローラセグメント（１１）を介する変形の際、異なった鋼種のために、異なった円錐性（１５）が、ローラセグメント（１１）を圧下する際に適用されることを特徴とする請求項６に記載の方法。
【請求項８】
複数のローラセグメント（１１）が、標準位置（１６）で、又は一定の円錐性（１７）又は漸進的な円錐性（１８）又は可変な円錐性（１９）で圧下されることを特徴とする請求項１〜７のいずれか１つに記載の方法。
【請求項９】
鋳造ストランド（１）の中心領域（１ｃ）の圧縮が、その変形抵抗及び／又はストランド経路（２０）を検出することによって調整されることを特徴とする請求項１〜８のいずれか１つに記載の方法。
【請求項１０】
変形の際、同じ等温線（１２）を備えるストランド横断面（１ａ）内の近似的に水平な層（２１）が圧縮されることを特徴とする請求項１〜９のいずれか１つに記載の方法。
【請求項１１】
鋳造ストランド（１）が、少なくとも変形の間、両方の外面（１ｂ）に当接する支持ローラ（２２）によって支持及び案内されることを特徴とする請求項１〜１０のいずれか１つに記載の方法。
【請求項１２】
リダクションプロセスの割合が、０〜１４ｍｍ／ｍに調節されることを特徴とする請求項１〜１１のいずれか１つに記載の方法。
【請求項１３】
多角形の断面形状又は丸形の断面形状を備え、連続鋳造鋳型（２）の後で曲げられたストランドガイド（３）内で案内され、そして液体の冷却剤（４）で２次冷却されて、変形作業工程のためのストランド横断面（１ａ）内の一様な温度場（５）へと規則正しく準備される金属ストランド、特に鋼材から成る鋳造ストランド（１）の連続鋳造及び直接変形をするための方法において、
個々の変形ローラ（１０）又は個々のローラセグメント（１１）において、変形抵抗が連続的に測定され、それぞれの圧下力に基づいて溶湯尖端（１ｇ）の位置が確認され、冷却剤容積、圧下力、鋳造速度及び／又は変形された鋳造ストランド（１）の走出速度が調整されることによって、瞬間的な変形割合が、鋳造ストランド（１）のそれぞれの温度及び／又は鋳造速度に同調されることを特徴とする方法。
【請求項１４】
それぞれの変形ローラ（１０）又はそれぞれのローラセグメント（１１）に、先ず固定比である変形割合が割り当てられることを特徴とする請求項１３に記載の方法。
【請求項１５】
ストランド走行方向（２３）に連続鋳造鋳型（２）の後で曲げられたストランドガイド（３）を有し、液体の冷却剤（４）のための噴射装置（４ａ）、曲げ矯正ユニット（８）及びストランド横断面（１ａ）内の一様な温度場（５）のための調整装置が設けられている、矩形、インゴッド、粗形、ビレット又は丸形の断面形状（１ｄ）を備える金属ストランド、特に鋼材から成る鋳造ストランド（１）の直接の変形部を有する連続鋳造をするための装置において、
液体の冷却剤（４）のための噴射装置（４ａ）を有する曲げられたストランドガイド（３）に、十分に液体の冷却剤（４）なしで働く主として乾燥した領域（２４）が接続されており、この領域が、鋳造ストランド（１）を適切に取り囲む放射熱の導出に対する絶縁材（２５）として使用されること、そして曲げ矯正ユニット（８）の領域をカバーする、前又は後に接続された、油圧で圧下可能な個々の変形ローラ（１０）又は油圧で圧下可能な複数のローラセグメント（１１）から成るリダクション区間（９）が設けられていることを特徴とする装置。
【請求項１６】
ストランド走行方向（２３）に、固定されている１つ又は複数の曲げ矯正ユニット（８）の隣に配設されたローラセグメント（１１）が、ストランド走行方向（２３）又はその反対に摺動可能であることを特徴とする請求項１５に記載の装置。
【請求項１７】
それぞれのリダクションローラセグメント（１１）が、少なくとも２つのローラ対（１１ａ）を備え、これらのローラ対の内、少なくとも１つの圧下可能な変形ローラ（１０）が、ピストンシリンダユニット（２７）を装備されていることを特徴とする請求項１５又は１６に記載の装置。
【請求項１８】
剛性高く配設された下部変形ローラ対（１１ａ）又は高剛性の下部ローラセグメント（１１）において、圧下可能な上部変形ローラ（１０）又は圧下可能な上部ローラセグメント（１１）が、それぞれ２つの中心線（２８）上で相前後して配設された又は対で中心線（２８）外に配設されたピストンシリンダユニット（２７）をローラ対（１１ａ）毎に装備されていることを特徴とする請求項１５〜１７のいずれか１つに記載の装置。
【請求項１９】
ローラセグメント（１１）のローラピッチ（２９）が、１５０〜４５０ｍｍの範囲の狭いピッチとして選択されていることを特徴とする請求項１５〜１８のいずれか１つに記載の装置。
【請求項２０】
放射絶縁材（２５）の領域内に配設された曲げ矯正ユニット（８）が、同様に鋳造ストランド（１）の放熱に対して絶縁されていることを特徴とする請求項１４〜１９のいずれか１つに記載の装置。
【発明の詳細な説明】
【技術分野】
【０００１】
本発明は、矩形、インゴッド、粗形、ビレット又は丸形の断面形状を備え、連続鋳造鋳型の後で曲げられたストランドガイド内で案内され、そして液体の冷却剤で２次冷却されて、変形作業工程のためのストランド横断面内の一様な温度場へと規則正しく準備される金属ストランド、特に鋼材から成る鋳造ストランドの連続鋳造及び直接変形をするための方法及び装置に関する。
【背景技術】
【０００２】
一般に、種々の鋼種及び寸法もしくは断面形状（Format）を連続鋳造する場合、２次冷却部においてはストランド凝固殻の成長が、また変形区間においては溶湯尖端の位置が着目される。従って、例えば特許文献１から、鋳造ストランドを変形区間内で所望の最終厚さが生じるまで圧搾することが公知である。しかしながら、このためには、溶湯尖端の位置を確認し、この位置から変形力が楔面上に位置するように加えられることが必要である。しかしながら、このような方法は、比較的粗く、期待すべき組織の状態に対していかなる配慮もされない。原因は、ストランド横断面からの不均一な放熱における不利な冷却及び一様なストランド支持による不十分な熱分布にある。同様に、ストランド支持部に対する２次冷却の同調も行われない。これらの状況を改善するために、予め公開されてない特許文献２では、２次冷却部をその幾何学的な形状において鋳造ストランドの追従する経路区間長さにおける鋳造ストランドの凝固プロフィルにそれぞれ相応に適合させることが提案されている。同様に、ストランド支持部は、それぞれ追従する経路区間長さにおける鋳造ストランドの凝固プロフィルに依存して相応に低減される。この場合、鋳造ストランド横断面の角部領域は、増加する経路区間長さと共に中心領域よりも僅かにしか冷却されない。この方法は、現実的に、小さくなる溶湯幅に小さい噴射角度が割り当てられるように、２次冷却部における噴流をその噴射角度によってストランド凝固殻厚さに適合される。これらの措置によって、既にストランド横断面内の温度の著しい一様化が、ストランド横断面の層を介して得られる。
【０００３】
この認識状況では、前に述べた予め公開されてない特許出願の発明者は、更に、鋳造ストランドのいわゆるソフトリダクションのプロセス実施が更に最適化されなければならないことを認めている。この認識の基本にあるのは、異なった延性を有する鋳造されたビレットもしくは鋳造された粗形内の不利な温度分布による大きな変形抵抗が、異なった変形抵抗、即ち異なった延びを生じさせ、これにより亀裂が形成されることにある。
【０００４】
特に正偏析、中心部多孔性及び中心部軟化（Kernauflockerungen）に関する異なった横断面形状及び寸法を有する鋳造ストランドの内部品質の改善は、最終凝固領域内のリダクションプロセスを必要とする。例えばビレット横断面におけるこれまでの方式は、曲げ矯正ドライバの領域内に生じる横断面内の円形の等温線を有する円形の凝固が生じる。このような温度分布の場合、中心部におけるリダクションだけが可能であるので、機械的な影響を受ける最終凝固部だけが得られる。しかしながら、結果は、満足すべきものではなく、非常に著しい変動に支配されている。その理由は、最終凝固の領域は、検出が非常に困難であることである。
【特許文献１】欧州特許第０  ８０４  ９８１号明細書
【特許文献２】独国特許出願第１００  ５１  ９５９．８号明細書
【発明の開示】
【発明が解決しようとする課題】
【０００５】
本発明の課題は、必要な温度分布を鋳造ストランド内に生じさせ、これにより変形作業工程を最適化し、この変形工程の終了時に最終凝固の使用可能な組織を得ることにある。
【課題を解決するための手段】
【０００６】
提起した課題は、本発明によれば、鋳造ストランドが、液体の冷却剤によって長手方向部分においてのみ冷却され、これらの長手方向部分においては、鋳造ストランドが、横断面内で主として液体であること、鋳造ストランドが、曲げ矯正ユニットの前、内及び／又は後の移行領域内で、それぞれの熱を放射する外面を絶縁することによって、温度において、本質的に液体の冷却剤なしで、更に帯域的な放熱によって一様化されること、そして鋳造ストランドが、動的に可変なリダクション区間で、個々の変形ローラ又はローラセグメントを介して測定される圧縮強さに基づいて局所的に適用可能な圧力に依存して変形されることによって解決される。その利点は、ストランド横断面内の変更された凝固又は温度プロフィルを有する変形プロセスを良好に準備する鋳造もしくは冷却方法と、十分に支障のない最終凝固部の組織に導く連続的もしくは可変なリダクション経過を有するリダクションプロセスである。
【０００７】
変形プロセスは、更に、温度場が、水平に位置する楕円形の等温線から構成されることによって最適化することができる。
【０００８】
加えて、有利な別の前提は、更に、温度場が、一様にストランド横断面内の中心領域の横断及び縦断方向に形成されることによって提供される。
【０００９】
このような作業方式は、更に、鋳造ストランドが、動的に可変なリダクション区間で、中心領域内で横断及び縦断方向に圧縮されることによって支援される。
【００１０】
鋳造ストランドの冷却における本質的なローラは、多角形のストランド横断面の側縁部の長さを演じる。従って、変形が、ストランド断面形状、ストランド寸法及び／又は鋳造速度に依存して行なわれることは、著しく重要である。
【００１１】
基本的に、変形区間での変形は、変形が、個々の変形ローラを介する点プレス又はローラセグメントを介する近似された面プレスによって行なわれることによって、２つのシステムにより実施することができる。
【００１２】
方法の別の形態は、面プレスの場合は、ローラセグメントを介する変形の際、異なった鋼種のために、異なった円錐性が、ローラセグメントを圧下する際に適用されることにある。
【００１３】
本発明の非常に重要な別の部分は、変形工程の制御もしくは調整、測定及び調整技術にある。このため、冒頭で述べた方法は、複数のローラセグメントが、標準位置で、又は一定の円錐性又は漸進的な円錐性又は可変な円錐性で圧下される方法で調整が行なわれ、これは、調整することによって調節することができる。それにより、確認された変形抵抗に応じて変形をすることができる。
【００１４】
連続的もしくは可変なリダクション経過は、更に、鋳造ストランドの中心領域の圧縮が、変形抵抗及び／又はストランド経路を検出することによって調整されることにより支援される。
【００１５】
更に、僅かにしか機械的に影響を受けない最終凝固は、変形の際、同じ等温線を備えるストランド横断面内の近似的に水平な層が圧縮されることによって得られる。
【００１６】
この場合、形状を維持する支援措置は、更に、鋳造ストランドが、少なくとも変形の間、両方の側面に当接する支持ローラによって支持及び案内されることにある。
【００１７】
この場合、全体的に供給される変形エネルギの配分は、リダクションプロセスの割合が、０〜１４ｍｍ／ｍに調節されることによって行なうことができる。
【００１８】
直接変形を含む連続鋳造をするためのこの種の方法は、調整技術的に、個々の変形ローラ又は個々のローラセグメントにおいて、変形抵抗が連続的に測定され、それぞれの圧下力に基づいて溶湯尖端の位置が確認され、冷却剤容積、圧下力、鋳造速度及び／又は変形された鋳造ストランドの走出速度が調整されることによって、瞬間的な変形割合が、鋳造ストランドのそれぞれの温度及び／又は鋳造速度に同調されるように形成されている。
【００１９】
固定されている出力値は、更に、それぞれの変形ローラ又はそれぞれのローラセグメントに、先ず固定比である変形割合が割り当てられることによって維持することができる。
【００２０】
直接変形を含む連続鋳造をするためのこの種の装置は、液体の冷却剤のための噴射装置を有する曲げられたストランドガイドに、十分に液体の冷却剤なしで働く主として乾燥した領域が接続されており、この領域が、鋳造ストランドを適切に取り囲む放射熱の導出に対する絶縁材として使用されるように、そして曲げ矯正ユニットの領域をカバーする、前又は後に接続された、油圧で圧下可能な個々の変形ローラ又は油圧で圧下可能な複数のローラセグメントから成るリダクション区間が設けられているように形成されている。
【００２１】
凝固円錐尖端の移動における修正の可能性は、ストランド走行方向に、固定されている１つ又は複数の曲げ矯正ユニットの隣に配設されたローラセグメントが、ストランド走行方向又はその反対に摺動可能であることによっても受けることができる。
【００２２】
ローラセグメント内に、それぞれのリダクションローラセグメントが、少なくとも２つのローラ対を備え、これらのローラ対の内、少なくとも１つの圧下可能な変形ローラが、ピストンシリンダユニットを装備されていることによって、異なった変形力を適用することができる。
【００２３】
異なった変形力は、剛性高く配設された下部変形ローラ対又は高剛性の下部ローラセグメントにおいて、圧下可能な上部変形ローラ又は圧下可能な上部ローラセグメントが、それぞれ２つの中心線上で相前後して配設された又は対で中心線外に配設されたピストンシリンダユニットをローラ対毎に装備されていることによっても発生させることができる。
【００２４】
有利な変形区間のための別の措置は、ローラセグメントのローラピッチが、１５０〜４５０ｍｍの範囲の狭いピッチとして選択されていることによって得られる。
【００２５】
更に、また、放射絶縁材の領域内に配設された曲げ矯正ユニットが、同様に鋳造ストランドによる放熱に対して絶縁されていることが提案される。
【発明を実施するための最良の形態】
【００２６】
変形区間を有する方法及び装置のための発明の実施例を示した図面を基にして、これらの実施例を以下で詳細に説明する。
【００２７】
図１には、模範的に鋳造ストランド１のビレットストランド断面形状１ｄのための連続鋳造装置が図示されている。しかしながら、ストランド横断面１ａは、同様に矩形、粗形又は丸形の断面形状とすることができる。
【００２８】
液体のスチール材料は、連続鋳造鋳型２を介して（曲げられた）ストランドガイド３内で液体の冷却剤４で、例えば水で、２次冷却され、ストランド横断面１ａ内の一様な温度場５へと規則正しく調節される（図２も参照のこと）。この場合、固体の凝固殻と液体の中心領域１ｃとを有する液体で冷却された長手方向部分６が生じる。
【００２９】
液体の冷却剤４のための噴射装置４ａを有する曲げられたストランドガイド３に、十分に液体の冷却剤４なしで働く主として乾燥した領域２４が続き、この領域は、鋳造ストランド１を適切に取り囲む放射熱の導出に対する絶縁材２５として役立ち、その際、矢印によって示された長手方向領域内での可能な絶縁長さは、ストランド断面形状１ｄ、寸法、鋳造速度等のパラメータに応じて維持される。乾燥した領域２４は、例えば示されているように、前又は後に接続されるリダクション区間９を有する曲げ矯正ユニット８にまで湿った／乾燥した状態でカバーする移行領域７に達することができる。リダクション区間９は、図１に見られるように、油圧で圧下可能な個々の変形ローラ１０又は油圧で圧下可能な複数のローラセグメント１１から成る。
【００３０】
前で説明した液体のスチール材料のための連続鋳造装置に基づいた方法は、今や、鋳造ストランド１が、液体の冷却剤４によって、鋳造ストランド１が横断面１ａ内で主として液体であるか、又は未だ液体である液体で冷却された長手方向部分６においてのみ適用されるように実施される（図２及び３）。曲げ矯正ユニット８の前、内及び／又は後の移行領域７内では、熱を放射する外面１ｂが、温度において、本質的に液体の冷却剤４なしで絶縁され、これにより、帯域的な放熱によって、比較的低温の横断面部分は、例えばコーナエッジ部１ｆは、未だ高温の又は液体の中心領域１ｃと接続された他の横断面部分よりも僅かに冷却及び／又は支持される。これにより、ストランド横断面１ａ内の熱分布は一様化される。本質的に水平に位置する楕円形の等温線１２を有する温度場５が生じる（図２及び３）。
【００３１】
鋳造ストランド１は、動的に可変なリダクション区間９での改善されたこの温度分布に基づいて、また個々の変形ローラ１０又は１つ又は複数のローラセグメント１１を介して測定される圧縮強さに基づいて、局所的に適用可能な圧力に依存して変形される。
【００３２】
温度場５（図２）は、一様に、ストランド横断面１ａ内の中心領域１ｃの横断及び縦断方向１ｅに形成される。
【００３３】
等温線１２に基づいて、鋳造ストランド１は、動的に可変なリダクション区間９で、中心領域１ｃにおいて横断及び縦断方向１ｅに圧縮することができる（図４及び５）。変形は、ストランド断面形状１ｄ、ストランド寸法１４及び／又はそれぞれの鋳造速度に依存して長手方向１３に行なわれる。変形は、個々の変形ローラ１０を介する線プレス（図４）又は複数のローラセグメント１１を介する近似された面プレスによって行なうことができる（図５）。この場合、中心領１ｃは、それぞれ溶湯尖端１ｇに至るまで圧縮される。ローラセグメント１１を介する変形の場合、異なった鋼種のために異なった円錐性１５を、ローラセグメント１１を相応に圧下することによって適用することができる。
【００３４】
図６〜９には、このような異なった円錐性１５の例が図示されている。図６は、ローラセグメント１１の「標準位置」１６、即ち円錐性が０°である、を示す。それにもかかわらず、圧縮は行なわれる。図７では、全てのローラセグメント１１のための一定の円錐性１７が調節されている。これに対して、図８は、ローラセグメント１１から次のローラセグメント１１へと変化する方向漸進的な円錐性１８の円錐性角度を示す。加えて、図９による溶湯尖端１ｇの位置に依存して可変な円錐性１９を調整することが可能である。
【００３５】
加圧円錐１ｈを介する鋳造ストランド１の中心領域１ｃ（図４及び５）の圧縮は、先ず当該変形抵抗及び／又は進んだストランド経路２０（経路検出）の検出によって調整される。ここで、温度場５が一様に中心領域１ｃの横断及び縦断方向１ｅに形成されることが、特に有効である。これにより、いわゆる最適化された等温線１２が得られる。この場合、等温線１２は、特に平坦に延在する。変形抵抗は、例えば個々の変形ローラ１０を介して、油圧ライン又は他の油圧部品における油圧の測定によって測定することができる。
【００３６】
ストランド横断面１ａの横断方向１ｅに、（図２及び３参照）有利に、同じ等温線１２を備える近似的に水平な層２１が圧縮される。中心部多孔性の圧縮の場合、同時に既存の偏析を排除することができる。この場合、圧縮の際に、それぞれ未だ暖かい、これにより柔らかい層２１が変形する。
【００３７】
図１２Ｂに示されているように、効果的に変形の間に両方の外面１ｂに当接する支持ローラ２２が配設されており、これらの支持ローラは、その外面１ｂにおける鋳造ストランド１の拡幅を許容しない。リダクションプロセスの割合は、鋳造ストランド１の走行メートル当り（瞬間的に）０〜１４ｍｍに調節及び制御することができる。
【００３８】
更に、ソフトリダクションのための調整方法が行なわれる：瞬間的な変形割合は、鋳造ストランド１のそれぞれの温度及び／又は（調節された）鋳造速度（例えば３．２ｍ／ｍｉｎ）に同調される。このため、個々の変形ローラ１０又は個々のローラセグメント１１において変形抵抗が（例えば油圧を介して）連続的に測定される。それぞれ確認された圧下力に基づいて、溶湯尖端１ｇの位置が確認され、例えば噴射される冷却剤４の容積、圧下力、鋳造速度及び／又は変形された鋳造ストランド１の走出速度が調整され、従って、溶湯尖端１ｇは、これにより動的に可変なリダクション区間９内の所望の位置へと達する。この場合、それぞれの個々の変形ローラ１０又はそれぞれのローラセグメント１１には、図６〜９の円錐性システムに応じて先ず１つの固定費である変形割合を割り当てることができる。
【００３９】
図１０〜１３ｃによれば、変形区間１０の本質的な構造群が示されている。
【００４０】
図１０内には、ストランド走行方向２３に、固定されている１つ又は複数の曲げ矯正ユニット８の隣に複数のローラセグメント１１が共通の基礎プレート２６上に存在する。曲げ矯正ユニット８及び示された（４つの）ローラセグメント１１を有する基礎プレート２６は、限定的に溶湯尖端１ｇの変更された位置の領域内で前後に摺動可能であり、これに応じて調整部に接続されている。
【００４１】
（６つの）リダクションローラセグメント１１のそれぞれは、少なくとも２つのローラ対１１ａを装備されている。少なくとも１つの圧下可能な変形ローラ１０は、ピストンシリンダユニット２７を装備されている。
【００４２】
図１２Ａ及び１２Ｂに示されているように、高剛性の下部変形ローラ対１１ａ又は高剛性の下部ローラセグメント１１の場合、圧下可能な上部変形ローラ１０又は圧下可能な上部ローラセグメント１１は、中心線２８上で相前後して配設された又は対で中心線２８外に配設された２つのピストンシリンダユニット２７を備えることができる。
【００４３】
ローラセグメント１１のローラピッチ２９（図４及び５）は、２３０ｍｍ（ローラセグメント１１）又は５００ｍｍ（個々の変形ローラ１０）のローラ直径の場合、２００〜４５０ｍｍの範囲内の狭いピッチとして選択されている。
【００４４】
図１３Ａ、１３Ｂ及び１３Ｃには、ビレット断面形状のためのこのような個々のローラセグメント１１が図示されている。図１３Ａでは、駆動機構３０及びローラ対１１ａが標準位置に存在する。図１３Ｂでは、ローラ対１１ａ及び駆動機構３０が駆動位置に示されている。図１３Ｃでは、絶縁材２５が、リダクション区間９の領域内に確認可能である。
【００４５】
本発明は、有利に、例えば特殊鋼、高級鋼及び不錆鋼のような全ての種類の鋼板のために使用することもできる。
【図面の簡単な説明】
【００４６】
【図１】例えばビレット断面形状のための連続鋳造装置の側面図を示す。
【図２】平面内にある、定常運転中の楕円形温度場による等価歪を示す。
【図３】変形区間内の第１のパスの後の楕円形温度場による等価歪の部分の斜視図を示す。
【図４】個々の変形ローラによるソフトリダクションの第１のシステムを示す。
【図５】ローラセグメントによる変形区間の第２のシステムを示す。
【図６】異なったローラセグメントの円錐性圧下部を示す。
【図７】異なったローラセグメントの円錐性圧下部を示す。
【図８】異なったローラセグメントの円錐性圧下部を示す。
【図９】異なったローラセグメントの円錐性圧下部を示す。
【図１０】複数の曲げ矯正ユニット及び変形区間を有する側面図を示す。
【図１１】駆動される個々の変形ローラを有する選択的な実施形における変形区間を示す。
【図１２Ａ】曲げ矯正ユニット及びローラセグメントの別の選択的な構成の側面図を示す。
【図１２Ｂ】図１２Ａの切断線Ａ−Ａに沿った断面図を示す。
【図１３Ａ】標準位置にある変形スタンドを示す。
【図１３Ｂ】駆動位置にある変形スタンドを示す。
【図１３Ｃ】絶縁材を有する変形スタンドを示す。
【符号の説明】
【００４７】
１        鋳造ストランド
１ａ      ストランド横断面
１ｂ      外面
１ｃ      中心領域
１ｄ      ストランド断面形状
１ｅ      横断及び／又は縦断方向
１ｆ      コーナエッジ部
１ｇ      溶湯尖端
１ｈ      加圧円錐
２        連続鋳造鋳型
３        （曲げられた）ストランドガイド
４        液体の冷却剤
４ａ      噴射装置
５        温度場、温度画像
６        液体で冷却された長手方向部分
７        移行領域
８        曲げ矯正ユニット
９        動的に可変なリダクション区間
１０      変形ローラ
１１      ローラセグメント
１１ａ    ローラ対
１２      等温線
１３      縦断方向
１４      ストランド寸法
１５      異なった円錐性
１６      標準位置
１７      一定の円錐性
１８      漸進的な円錐性
１９      可変な円錐性
２０      ストランド経路
２１      同じ温度の水平な層
２２      支持ローラ
２３      ストランド走行方向
２４      乾燥した領域
２５      絶縁材
２６      基礎プレート
２７      ピストンシリンダユニット
２８      中心線
２９      ローラピッチ
３０      駆動機構
【図１】
2005526618.tif 000003
【図２】
2005526618.tif 000004
【図３】
2005526618.tif 000005
【図４】
2005526618.tif 000006
【図５】
2005526618.tif 000007
【図６】
2005526618.tif 000008
【図７】
2005526618.tif 000009
【図８】
2005526618.tif 000010
【図９】
2005526618.tif 000011
【図１０】
2005526618.tif 000012
【図１１】
2005526618.tif 000013
【図１２Ａ】
2005526618.tif 000014
【図１２Ｂ】
2005526618.tif 000015
【図１３Ａ】
2005526618.tif 000016
【図１３Ｂ】
2005526618.tif 000017
【図１３Ｃ】
2005526618.tif 000018
【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
矩形、インゴッド、粗形、ビレット又は丸形の断面形状を備え、連続鋳造鋳型（２）の後で曲げられたストランドガイド（３）内で案内され、そして液体の冷却剤（４）で２次冷却されて、変形作業工程のためのストランド横断面（１ａ）内の一様な温度場（５）へと規則正しく準備される金属ストランド、特に鋼材から成る鋳造ストランド（１）の連続鋳造及び直接変形をするための方法であって、鋳造ストランド（１）が、液体の冷却剤（４）によって長手方向部分（６）においてのみ冷却され、これらの長手方向部分においては、鋳造ストランド（１）が、横断面（１ａ）内で液体であり、そして鋳造ストランド（１）が、曲げ矯正ユニット（８）の前、内及び／又は後の移行領域（７）内で、それぞれの熱を放射する外面（１ｂ）を絶縁することによって、温度において、液体の冷却剤（４）なしで一様化される方法において、
温度場（５）が水平に位置する楕円形の等温線（１２）から構成されるまで、比較的低温のコーナエッジ部（１ｆ）が、未だ高温の中心領域（１ｃ）と接続された他の横断面部分よりも僅かに冷却及び支持されるように、帯域的な放熱が行なわれること、そして鋳造ストランド（１）が、動的に可変なソフトリダクション区間（９）で、個々の変形ローラ（１０）又はローラセグメント（１１）を介して測定される圧縮強さに基づいて局所的に適用可能な圧力に依存して変形されることを特徴とする方法。
【請求項２】
温度場（５）が、一様にストランド横断面（１ａ）内の中心領域（１ｃ）の横断及び縦断方向（１ｅ）に形成されることを特徴とする請求項１に記載の方法。
【請求項３】
鋳造ストランド（１）が、動的に可変なリダクション区間（９）で、中心領域（１ｃ）内で横断及び縦断方向（１ｅ）に圧縮されることを特徴とする請求項１又は２に記載の方法。
【請求項４】
変形が、ストランド断面形状（１ｄ）、ストランド寸法（１４）及び／又は鋳造速度に依存して行なわれることを特徴とする請求項１〜３のいずれか１つに記載の方法。
【請求項５】
変形が、個々の変形ローラ（１０）を介する線又はローラセグメント（１１）を介する近似された面プレスによって行なわれることを特徴とする請求項１〜４のいずれか１つに記載の方法。
【請求項６】
ローラセグメント（１１）を介する変形の際、異なった鋼種のために、異なった円錐性（１５）が、ローラセグメント（１１）を圧下する際に適用されることを特徴とする請求項５に記載の方法。
【請求項７】
複数のローラセグメント（１１）が、標準位置（１６）で、又は一定の円錐性（１７）又は漸進的な円錐性（１８）又は可変な円錐性（１９）で圧下されることを特徴とする請求項１〜６のいずれか１つに記載の方法。
【請求項８】
鋳造ストランド（１）の中心領域（１ｃ）の圧縮が、その変形抵抗及び／又はストランド経路（２０）を検出することによって調整されることを特徴とする請求項１〜７のいずれか１つに記載の方法。
【請求項９】
変形の際、同じ等温線（１２）を備えるストランド横断面（１ａ）内の近似的に水平な層（２１）が圧縮されることを特徴とする請求項１〜８のいずれか１つに記載の方法。
【請求項１０】
鋳造ストランド（１）が、少なくとも変形の間、両方の外面（１ｂ）に当接する支持ローラ（２２）によって支持及び案内されることを特徴とする請求項１〜９のいずれか１つに記載の方法。
【請求項１１】
リダクションプロセスの割合が、０〜１４ｍｍ／ｍに調節されることを特徴とする請求項１〜１０のいずれか１つに記載の方法。
【請求項１２】
多角形の断面形状又は丸形の断面形状を備え、連続鋳造鋳型（２）の後で曲げられたストランドガイド（３）内で案内され、そして液体の冷却剤（４）で２次冷却されて、変形作業工程のためのストランド横断面（１ａ）内の一様な温度場（５）へと規則正しく準備される金属ストランド、特に鋼材から成る鋳造ストランド（１）の連続鋳造及び直接変形をするための方法であって、鋳造ストランド（１）が、液体の冷却剤（４）によって長手方向部分（６）においてのみ冷却され、これらの長手方向部分においては、鋳造ストランド（１）が、横断面（１ａ）内で液体であり、そして鋳造ストランド（１）が、曲げ矯正ユニット（８）の前、内及び／又は後の移行領域（７）内で、それぞれの熱を放射する外面（１ｂ）を絶縁することによって、温度において、液体の冷却剤（４）なしで一様化される方法において、
個々の変形ローラ（１０）又は個々のローラセグメント（１１）において、変形抵抗が連続的に測定され、それぞれの圧下力に基づいて溶湯尖端（１ｇ）の位置が確認され、冷却剤容積、圧下力、鋳造速度及び／又は変形された鋳造ストランド（１）の走出速度が調整されることによって、瞬間的な変形割合が、鋳造ストランド（１）のそれぞれの温度及び／又は鋳造速度に同調されることを特徴とする方法。
【請求項１３】
それぞれの変形ローラ（１０）又はそれぞれのローラセグメント（１１）に、先ず固定比である変形割合が割り当てられることを特徴とする請求項１２に記載の方法。
【請求項１４】
ストランド走行方向（２３）に連続鋳造鋳型（２）の後で曲げられたストランドガイド（３）を有し、液体の冷却剤（４）のための噴射装置（４ａ）、曲げ矯正ユニット（８）及びストランド横断面（１ａ）内の一様な温度場（５）のための調整装置が設けられている、矩形、インゴッド、粗形、ビレット又は丸形の断面形状（１ｄ）を備える金属ストランド、特に鋼材から成る鋳造ストランド（１）の直接の変形部を有する連続鋳造をするための方法であって、鋳造ストランド（１）が、液体の冷却剤（４）によって長手方向部分（６）においてのみ冷却され、これらの長手方向部分においては、鋳造ストランド（１）が、横断面（１ａ）内で液体であり、液体の冷却剤（４）のための噴射装置（４ａ）を有する曲げられたストランドガイド（３）に、液体の冷却剤（４）なしで働く乾燥した領域（２４）が接続されており、この領域が、鋳造ストランド（１）を適切に取り囲む放射熱の導出に対する絶縁材（２５）として使用される方法において、
曲げ矯正ユニット（８）の領域をカバーする、前又は後に接続された、油圧で圧下可能な個々の変形ローラ（１０）又は油圧で圧下可能な共通の基礎プレート（２６）上に配設された複数のローラセグメント（１１）から成るリダクション区間（９）が設けられていることを特徴とする方法。
【請求項１５】
ストランド走行方向（２３）に、固定されている１つ又は複数の曲げ矯正ユニット（８）の隣に配設されたローラセグメント（１１）が、ストランド走行方向（２３）又はその反対に摺動可能であることを特徴とする請求項１４に記載の装置。
【請求項１６】
それぞれのリダクションローラセグメント（１１）が、少なくとも２つのローラ対（１１ａ）を備え、これらのローラ対の内、少なくとも１つの圧下可能な変形ローラ（１０）が、ピストンシリンダユニット（２７）を装備されていることを特徴とする請求項１４又は１５に記載の装置。
【請求項１７】
剛性高く配設された下部変形ローラ対（１１ａ）又は高剛性の下部ローラセグメント（１１）において、圧下可能な上部変形ローラ（１０）又は圧下可能な上部ローラセグメント（１１）が、それぞれ２つの中心線（２８）上で相前後して配設された又は対で中心線（２８）外に配設されたピストンシリンダユニット（２７）をローラ対（１１ａ）毎に装備されていることを特徴とする請求項１４〜１６のいずれか１つに記載の装置。
【請求項１８】
ローラセグメント（１１）のローラピッチ（２９）が、１５０〜４５０ｍｍの範囲の狭いピッチとして選択されていることを特徴とする請求項１４〜１７のいずれか１つに記載の装置。
【請求項１９】
放射絶縁材（２５）の領域内に配設された曲げ矯正ユニット（８）が、同様に鋳造ストランド（１）の放熱に対して絶縁されていることを特徴とする請求項１３〜１８のいずれか１つに記載の装置。
【国際調査報告】
2005526618.tif 000019
2005526618.tif 000020
2005526618.tif 000021
2005526618.tif 000022
2005526618.tif 000023
2005526618.tif 000024